(57)【要約】  【課題】現在市販されているパラフィンワックスは鮮やかなピンク系に着色されており、作製されたロウ義歯も生々しい色合いとなり、患者に試適する際に患者を驚かせたり、不快な気分にさせたりすることが多い。この様な、患者が不快を感じないような歯科用ベースプレートワックスを得ること。  【解決手段】厚さ1.4ｍｍのベースプレートワックスを標準白色板の上に載せて測色したとき、Ｌ*ａ*ｂ*表色系において、明度Ｌ*及び色度ａ*、ｂ*が、５０＜Ｌ*＜７０、１０＜ａ*＜４０、ａ*−１０＜ｂ*＜ａ*＋１０の要件を満たすように、着色料を配合する。【選択図】なし【特許請求の範囲】
【請求項１】
天然ワックス及び／又は合成ワックスを主成分とし、着色料で着色されてなる歯科用ベースプレートワックスであって、
厚さ1.4ｍｍのプレートを標準白色板の上に載せて測色したとき、Ｌ*ａ*ｂ*表色系において、明度Ｌ*及び色度ａ*、ｂ*が、
５０＜Ｌ*＜７０
１０＜ａ*＜４０
ａ*−１０＜ｂ*＜ａ*＋１０
の要件を満たすことを特徴とする歯科用ベースプレートワックス。
【請求項２】
前記明度Ｌ*及び色度ａ*、ｂ*が、
５５＜Ｌ*＜６５
１５＜ａ*＜３５
ａ*−１０＜ｂ*＜ａ*＋１０
の要件を満たすことを特徴とする請求項１記載の歯科用ベースプレートワックス。
【発明の詳細な説明】
【技術分野】
【０００１】
本発明は、着色された歯科用ベースプレートワックス（以下、単に「プレートワックス」という。）に関し、ロウ義歯（ワックスデンチャ―）として試適した際に違和感をほとんど発生させないものである。
【背景技術】
【０００２】
プレートワックスは、「歯科用パラフィンワックス（Dental base plate wax）」のタイトルで「JIS T 6502」に規定されている（非特許文献１）。
【０００３】
非特許文献１の「1.適用範囲」の項には、歯科用パラフィンワックスは、天然ワックス及び合成ワックスからなり、主に義歯の作製に用いられると記載されている。
【０００４】
なお、本発明の特許性に影響を与えるものではないが、下記検索式で特許庁電子図書館の公報テキスト検索（平成19年3月30日）を行ったところ、関連先行技術文献として1件（特許文献１）がヒットした。
【０００５】
検索式：（歯科orデンタル）andパラフィンワックスand（顔料or染料）
【非特許文献１】日本工業規格ＪＩＳＴ６５０２
【特許文献１】特開2001−112790号公報
【発明の開示】
【発明が解決しようとする課題】
【０００６】
プレートワックスはJIST6502には品質として外観、色調、その他の種々の性質が規定されているが、色調については「製造業者の表示どおりでなければならない」とされ、具体的な色調は規定されていない。
【０００７】
プレートワックスは主に義歯の作製に用いられることから歯肉を想定し、ピンク系の色調に着色され、通常、１．０〜２．０ｍｍ厚さのプレート状にして供給される。このプレートワックスを用いて人工歯排列や歯肉形成などを行い作製したロウ義歯は、通常、患者の口腔内で試適し、確認した後に石膏埋没、レジン重合などを行って義歯を作製するのが一般的である。
【０００８】
しかし、現在市販されているプレートワックスは鮮やかなピンク系に着色されていた。このため、作成されたロウ義歯も生々しい色合いとなり、患者に試適する際に患者を驚かせたり、不快な気分にさせたりすることが多かった。
【課題を解決するための手段】
【０００９】
本発明は患者に不快を感じさせないような色調を種々検討した結果、プレートワックスの色調をＬ*ａ*ｂ*表色系での明度Ｌ*及び色度ａ*、ｂ*を、それぞれ特定範囲となるように調整することにより、患者に不快な気分にさせることなく、また口腔内に装着しても着色違和感のないことを見いだし、下記構成の本発明に想到したものである。
【００１０】
本発明のプレートワックスは、厚さ1.4ｍｍのプレートを、標準白色板の上に載せて測色したとき、Ｌ*ａ*ｂ*表色系での明度Ｌ*及び色度ａ*、ｂ*が、
５０＜Ｌ*＜７０
１０＜ａ*＜４０
ａ*−１０＜ｂ*＜ａ*＋１０
望ましくは、
５５＜Ｌ*＜６５
１５＜ａ*＜３５
ａ*−１０＜ｂ*＜ａ*＋１０
の要件を満たすことを特徴とする。
【発明の効果】
【００１１】
以上のように、天然ワックス及び／又は合成ワックスに、着色料（顔料や染料）を添加して、Ｌ*ａ*ｂ*表色系の明度Ｌ*及び色度ａ*、ｂ*が、それぞれ特定範囲となるように調整された本発明のプレートワックスを用いて作製したロウ義歯は穏やかな色合いとなり、患者に試適する際に患者を驚かせたり、不快な気分にさせたりすることがない。なお、副次的な効果として、ロウ義歯を作製する際、歯科技工士からは目の疲れが少ないとの評価を得ている。
【発明を実施するための最良の形態】
【００１２】
以下、本発明の望ましい態様について説明する。以下の説明で、配合単位を示す「部」及び「％」は、特に断りのない限り、質量単位である。
【００１３】
本発明のプレートワックスは、パラフィンワックス及び／又はマイクロクリスタリンワックスを主成分とし、これにカルナウバワックス、ライスワックス、キャンデリラワックスなどの天然ワックスやポリエチレンワックス等の合成ワックスを混合し軟質、中質、硬質、超硬質などとしたワックス組成物に顔料、染料等の着色料を加えて着色する。
【００１４】
そして、その着色に際して、厚さ1.4ｍｍのプレートを標準白色板の上に載せて測色したとき、Ｌ*ａ*ｂ*表色系において、明度Ｌ*及び色度ａ*、ｂ*が、
５０＜Ｌ*＜７０、１０＜ａ*＜４０、ａ*−１０＜ｂ*＜ａ*＋１０
望ましくは、
５５＜Ｌ*＜６５、１５＜ａ*＜３５、ａ*−１０＜ｂ*＜ａ*＋１０
の要件を満たすようにすることを特徴とするものである。
【００１５】
なお、Ｌ*ａ*ｂ*表色系において、色度ａ*の値は、「＋」が赤の強さ、「−」が緑の強さをそれぞれ示し、色度ｂ*の値は、「＋」が黄の強さ、「−」が青の強さをそれぞれ示す。また、測色に使用する標準白色板は、JIS Z 8722「色の測定方法―反射及び透過物体色」の「5.3.4常用標準白色面」に規定されているものである。
【００１６】
これらの明度Ｌ*及び色度ａ*、ｂ*は色彩計、分光測色計などを用いて測定することができる。
【００１７】
明度Ｌ*は顔料、染料の光遮光性や配合量により調整できる。明度Ｌ*が低すぎては、色調が暗くなり、逆に、明度が高すぎては、色が薄く感じられロウ義歯として用いるには好ましくない。
【００１８】
色度ａ*は、数値が高くなるにつれて赤方向の色が強くなり、色度ａ*が高すぎると赤みが鮮やかすぎ、色度ｂ*の数値を調節しても生々しい色となり易い。色度ａ*は、数値が低すぎると、赤みがなくくすんだ色となり口腔内に装着したとき、色差違和感を生じ易い。
【００１９】
また、色度ｂ*の値が「ｂ*≦ａ*−１０」であると、色度ａ*の値が所定値範囲にあっても赤色が強く感じられて好ましくない。また、ｂ*の値が、「ｂ*≧ａ*＋１０」であると、黄色が強く感じられてやはり好ましくない。すなわち、色度ｂ*の値がこの範囲内にないと試適に際して違和感が発生し易い。
【実施例】
【００２０】
下記組成の各ワックス成分を計量するとともに、ワックス成分合計量１００部に対して、表１に示す各染料（着色料）を各部数添加して各試料の組成物を調製した。各試料組成物を、電気溶解釜に投入し、１１０℃に設定した温度で２０分間加熱、攪拌して完全に溶解させた。溶解後、直ちにろ過して、厚さ１．４ｍｍのプレート状に成形して着色プレートワックス試料（Ａ〜Ｅ及びＨ〜Ｍ）を得た。
【００２１】
１４０°パラフィンワックス（新日本石油（株）製）  ５０％
１２０°パラフィンワックス（同上）                ２５％
マイクロクリスタリンワックス（日本精蝋（株）製）  １９％
石油系炭化水素ワックス（東洋ペトロライト（株）製）
「トプコＳ−９０４Ａ」（商品名）              ６％
なお、表１に示す各染料は、いずれもメーセー化成工業所製である。
【００２２】
【表１】
2008272211.tif 000002
これらの各試料を、標準白色板の上に載せ、ミノルタ色彩色度計ＣＲ２００を用いて色調を測色した。それらの結果を、表２にＬ*ａ*ｂ*表色系で示す。
【００２３】
【表２】
2008272211.tif 000003
また、表１の各試料（着色プレートワックス）を用いて作製したロウ義歯についての、観察試験の結果は下記の如くであった。
【００２４】
実施例であるＡ〜Ｅを用いたものは、いずれも穏やかな色合いであり、口腔内に試適しても違和感がないものであった。
【００２５】
参考例１、２の市販品Ｆ、Ｇを用いたものは赤色が強く感じられ生々しく、違和感を感ずるものであった。
【００２６】
参考例３のＨを用いたものは黄色味が強く、参考例４のＩは青色味が強くいずれもロウ義歯として違和感があり、参考例５、６のＪ、Ｋのものは市販品Ｆ、Ｇと同様に生々しい赤がやはり感じられるものであった。参考例７のＭを用いたものは色が薄く、やはり色差違和感があるものであった。
【産業上の利用可能性】
【００２７】
本発明の歯科用ベースプレートワックスは穏やかな色合いであり、主としてロウ義歯作製や咬合床、咬合堤等の作製、人工歯の排列などに使うことが出来る。